(57)【要約】【課題】本発明は、エチレン−酢酸ビニル共重合体を主成分とし、成形加工時、熱接着時及び長期使用において、遊離酢酸の発生を抑えることのできる組成物、封止材シート及び太陽電池モジュールを提供することを目的とする。【解決手段】エチレン−酢酸ビニル共重合体に、水酸基及び炭酸根を有するハイドロタルサイト類と、ヒンダードアミン系光安定剤と、有機過酸化物とを含むことを特徴とする組成物とし、これを用いてシートを成形する。このシートを封止材として太陽電池モジュールを構成することで、遊離酢酸を抑え、耐久性に優れた太陽電池モジュールとすることができる。【選択図】図１
2011216829.tif 000002
【特許請求の範囲】
【請求項１】
エチレン−酢酸ビニル共重合体に、水酸基及び炭酸根を有するハイドロタルサイト類と、ヒンダードアミン系光安定剤と、有機過酸化物とを含むことを特徴とする組成物。
【請求項２】
前記エチレン−酢酸ビニル共重合体の酢酸ビニル含量が３０質量％以上５０質量％以下であることを特徴とする請求項１記載の組成物。
【請求項３】
前記エチレン−酢酸ビニル共重合体の１００質量部に対して、前記水酸基及び炭酸根を有するハイドロタルサイト類を０．１質量部以上１質量部未満、前記ヒンダードアミン系光安定剤を０．０１質量部以上０．２質量部以下、前記有機過酸化物を０．３質量部以上１．５質量部以下、フェノール系酸化防止剤を０．０１質量部以上１質量部以下含む請求項１記載の組成物からなるシート。
【請求項４】
請求項３のシートを封止材として用いたことを特徴とする太陽電池モジュール。
【発明の詳細な説明】
【技術分野】
【０００１】
本発明は、太陽電池モジュール封止材シート用途のエチレン−酢酸ビニル共重合体組成物に関し、遊離酢酸の発生が少ないエチレン−酢酸ビニル共重合体組成物を加工するための処方に関するものである。
【背景技術】
【０００２】
太陽光を利用するクリーンな発電技術として、太陽電池が近年注目を集めている。一般的な太陽電池モジュールは、光電変換セルが封止材層中に配置され、その外側を表面保護部材および裏面保護部材により保護されている（図１（ｂ）参照）。
【０００３】
この太陽電池モジュール１００を製造する際には、図１（ａ）に示すとおり、表面保護部材１０２、第１封止材シート１０４１、光電変換セル１０６、第２封止材シート１０４２、裏面保護部材１０８の順序で構成部材を積層し、これを真空ラミネーターに入れる。真空中で加熱しながら脱気して各層の間の気体を取り除いた後、そのまま加熱しながら真空中で１気圧の荷重をかけ、第１封止材シート及び第２封止材シートを架橋硬化させて接着一体化した封止材１０４とし、太陽電池モジュール１００としている（図１（ｂ））。
【０００４】
この第１及び第２封止材シートの材料としては、接着性及び透明性に優れることからメイン樹脂としてエチレン−酢酸ビニル共重合体（以下「ＥＶＡ」という）が使用されることが多い。
このようなＥＶＡは、まず押出成形またはカレンダー法などでシート状に成形して太陽電池モジュールメーカーに供給される。モジュールメーカーにてこの封止材シートで光電変換セルを挟み込んだ後に熱と圧力を加えて樹脂を架橋・硬化させることで接着し、光電変換セルの封止及び太陽電池モジュール構成部品の接着を行う。
【０００５】
従って、シート形状における安定性と、封止材としての使用時の接着性、太陽電池モジュールとしたときの耐久性のように、いくつもの段階で異なる特性を要求される。そのため、太陽電池モジュール封止用途のＥＶＡには、このような特性のうち、安定性及び耐久性を付与する目的で、光安定剤、紫外線吸収剤などを、接着性を付与する目的で架橋剤、架橋助剤、シランカップリング剤といった添加物を一定割合で添加することが多い。
【０００６】
安定性、耐久性における問題点としては、ＥＶＡは高温や長期使用により脱酢酸しやすいことから、遊離酢酸による臭気の発生や、ＥＶＡで封止されたモジュールの配線などが腐食するというものがある。特に、封止用途での使用においては、封止時の接着性を高めるために酢酸ビニル含量の高いものが使用されるため、その問題は大きい。
【０００７】
一方、ＥＶＡは安価であり、透明性が高いことから農業用フィルムとしての需要が高く、従来からＰＶＣ代替フィルムとしての改良が成されてきた。しかし、先に述べたようにＥＶＡは高温により脱酢酸しやすいことから、遊離酢酸による臭気の発生が問題となっていた。また、高温での押出成形、特に融点の高い樹脂との共押出において、臭気の発生の他、成形機の腐食や、フィルム自体のボイドの発生などの問題があった。このような問題を解決するために、ＥＶＡに、水酸基および炭酸根を有する複合金属化合物及びゼオライトと、フェノール系酸化防止剤と、りん系光安定剤を添加する方法が提案されている（特許文献１参照）。しかし、この方法はＰＶＣ代替のために、ＥＶＡを高温で成形した際の脱酢酸を防止することを第１の課題としており、添加されるりん系光安定剤の融点が高い。従って、この方法を封止材用途に適用しようとしても、分解温度が低い架橋剤などの添加物を使用することができない。
【０００８】
農業用（特に温室被覆）資材として用いるフィルムとしては、ポリオレフィン系樹脂１００重量部に対し、特定のハイドロタルサイト類化合物と、ヒンダードアミン系化合物とを配合することで耐候性が向上することが特許文献２に記載されている。ポリオレフィン系樹脂の一例としてエチレン−酢酸ビニル共重合体が記載され、透明性や耐候性及び価格の面から、酢酸ビニル含量が３０％以下のエチレン−酢酸ビニル共重合体が農業用フィルムとして好ましいことが記載されている。さらに、紫外線吸収剤、フェノール系酸化防止剤を付与すること、溶融押出成形法やカレンダー成形法によりフィルム化することが記載されている。
しかし、あくまでも農業用のフィルムであるので、加熱工程はフィルム成形時の一度のみであり、接着性能については開示されていない。酢酸ビニル含量が低く、農業用であることから遊離酢酸が問題となる可能性は低く、特に使用時における腐食の問題は想定されない。また、可塑剤が添加されているため、封止材用途での使用は難しいと予想される。
【先行技術文献】
【特許文献】
【０００９】
【特許文献１】特開２００１−２８５４号公報
【特許文献２】特開昭６４−６０４１号公報
【発明の概要】
【発明が解決しようとする課題】
【００１０】
本発明は、エチレン−酢酸ビニル共重合体を主成分とし、成形加工時、熱接着時及び長期使用において、遊離酢酸の発生を抑えることのできる組成物、封止材シート及び太陽電池モジュールを提供することを目的とする。
【課題を解決するための手段】
【００１１】
上記課題を解決するために成された発明は、エチレン−酢酸ビニル共重合体に、水酸基及び炭酸根を有するハイドロタルサイト類と、ヒンダードアミン系光安定剤と、有機過酸化物とを含むことを特徴とする組成物とする。
さらに好ましくは、前記エチレン−酢酸ビニル共重合体の酢酸ビニル含量が３０質量％以上５０質量％以下であることを特徴とする組成物とする。
【００１２】
また、前記エチレン−酢酸ビニル共重合体の１００質量部に対して、前記水酸基及び炭酸根を有するハイドロタルサイト類を０．１質量部以上１質量部未満、前記ヒンダードアミン系光安定剤を０．０１質量部以上０．２質量部以下、前記有機過酸化物を０．３質量部以上１．５質量部以下、フェノール系酸化防止剤を０．０１質量部以上１質量部以下含む組成物からなるシートとする。
さらには、前記シートを封止材として用いたことを特徴とする太陽電池モジュールとする。
【発明の効果】
【００１３】
本発明によれば、エチレン−酢酸ビニル共重合体に、水酸基及び炭酸根を有するハイドロタルサイト類と有機過酸化物に加えて有機過酸化物の１時間半減期温度よりも低い融点を備えるヒンダードアミン系の光安定剤を添加した組成物とすることで、封止材シートに加工した段階及び太陽電池モジュールの長期使用においては遊離酢酸の発生を抑え、太陽電池モジュールの封止においては良好な接着性を発揮することができる。
【図面の簡単な説明】
【００１４】
【図１】太陽電池モジュールを製造する工程を示す模式図である。
【発明を実施するための形態】
【００１５】
（組成物）
（ａ．エチレン−酢酸ビニル共重合体）
本発明の組成物はエチレン−酢酸ビニル共重合体を主成分とする。エチレン−酢酸ビニル共重合体は透明性及び接着性に優れ、特に酢酸ビニル含量が３０質量％以上５０質量％以下であると、接着性が良好であり太陽電池モジュールの封止材として好ましい。また、ＭＦＲ（メルトフローレート）は３０ｇ／１０分以上４０ｇ／１０分以下であることが好ましい。
【００１６】
（ｂ．水酸基及び炭酸根を有するハイドロタルサイト類）
本発明に用いることのできる水酸基及び炭酸根を有するハイドロタルサイト類としては、下記式（１）
Ｍｇ（１−ｘ）Ａｌｘ（ＯＨ）２（ＣＯ３）ｘ／２・ｎＨ２Ｏ  （１）
（式中、０＜ｘ≦０．５、ｎは任意の整数）で表わされる水酸基及び炭酸根を有するハイドロタルサイト類あるいはその類縁化合物などを挙げることができる。
【００１７】
前記水酸基及び炭酸根を有するハイドロタルサイト類の屈折率は、できるだけＥＶＡの屈折率と近似したものを用いるのが透明性を維持するという観点から望ましく、またその粒径が５μｍ以下、とくに１μｍ以下のものを使用するのが好ましい。本発明の組成物においては、エチレン−酢酸ビニル共重合体の１００質量部に対して、前記水酸基及び炭酸根を有するハイドロタルサイト類が０．１質量部以上１質量部未満含まれていることが好ましい。
【００１８】
水酸基及び炭酸根を有するハイドロタルサイト類の添加量が０．１質量部未満であると、十分な遊離酢酸抑制効果が得られず、エチレン−酢酸ビニル共重合体の経年劣化を抑制することができない。また、添加量が１質量部以上であると、組成物を最終的に封止材とした際に、透明性が低下し、光電変換効率が低下してしまう。さらに、エチレン−酢酸ビニル共重合体と裏面保護部材との密着が阻害され、十分な封止強度を得ることができない。より好ましい添加量は、０．３質量部以上１質量部未満である。
【００１９】
（ｃ．ヒンダードアミン系光安定剤）
本発明で用いることのできるヒンダードアミン系光安定剤は、例えば、ＴＩＮＵＶＩＮ  ７４４、ＴＩＮＵＶＩＮ  ７７０、ＴＩＮＵＶＩＮ  ７６５、ＴＩＮＵＶＩＮ  ６２２ＬＤ、ＣＨＩＭＡＳＳＯＲＢ  ９４４ＬＤ（いずれもチバ・ジャパン社製）等を挙げることができる。いずれも、後述する有機過酸化物の１時間半減期温度よりも低い１１０℃程度に融点を持つ物質であり、有機過酸化物を分解することなく、すなわち、封止時の接着性を損なうことなく、組成物に対し、シート成形時の遊離酢酸抑制効果を付与することができる。本発明の組成物においては、エチレン−酢酸ビニル共重合体の１００質量部に対して、ヒンダードアミン系光安定剤が０．０１質量部以上１質量部以下含まれていることが好ましい。
【００２０】
ヒンダードアミン系光安定剤の添加量が０．０１質量部未満であると、十分な遊離酢酸抑制効果が得られない。また、添加量が１質量部より大きいとエチレン−酢酸ビニル共重合体と裏面保護部材との密着が阻害され、十分な封止強度を得ることができない。より好ましい添加量は０．０１質量部以上、０．１質量部以下である。
【００２１】
（ｄ．有機過酸化物）
本発明の組成物には、封止材としての使用時にＥＶＡの架橋反応を開始するために架橋剤として有機過酸化物が添加される。
本発明で用いることのできる有機過酸化物としては、組成物のシート成形時には分解せず、封止材としての使用時に反応が起きるような１時間半減期温度を備える物質が好ましく、１時間半減期温度（半減期が１時間である温度）が１２０〜１８０℃のものを挙げる事ができる。
１時間半減期温度が１２０℃より低いと、有機過酸化物を分解せずにＥＶＡをシート状に成形することが困難となる。また。１時間半減期温度が１８０℃よりも高いと、太陽電池モジュール製造時（封止時）に必要な加熱温度が高くなり、作業効率が低下する。
【００２２】
本発明で用いることのできる有機過酸化物として、具体的には、１，１−ジ（ｔ−ブチルパーオキシ）シクロヘキサン、１，１−ジ（ｔ−ヘキシルパーオキシ）シクロヘキサン、ｎ−ブチル４，４−ジ−（ｔ−ブチルパーオキシ）バレレート、ｔ−ブチルパーオキシ−３，５，５−トリメチルヘキサノエート、２，５−ジメチル−２，５−ジ（ｔ−ブチルパーオキシ）ヘキサン、ｔ−ブチルクミルパーオキシド、２，２−ジ−（ｔ−ブチルパーオキシ）ブタン等が挙げられる。
本発明の組成物においては、エチレン−酢酸ビニル共重合体の１００質量部に対して、有機過酸化物が０．３質量部以上１．５質量部以下含まれていることが好ましい。
【００２３】
（ｅ．その他添加物）
本発明の組成物には、上記有機過酸化物の他に架橋反応を促進するための架橋助剤を添加してもよい。架橋助剤としては、トリアリルイソシアヌレート、ジアリルフタレート、トリアリルシアヌレート等を挙げることができる。
架橋助剤の添加量はエチレン−酢酸ビニル共重合体の１００質量部に対して、０．３質量部以上１．５質量部以下である。
【００２４】
本発明の組成物には、保護部材との接着性向上のためにシランカップリング剤を添加してもよい。封止材と表音及び裏面保護部材との接着力が向上することにより、太陽電池モジュールとしての耐久性が向上する。組成物に添加することのできるシランカップリング剤としては、特に好ましくはγ−メタクリロキシプロピルトリメトキシシランが挙げられるが、例えば、トリメトキシプロピルシラン、トリメトキシメチルシラン、ビニルトリメトキシシラン、ビニルトリエトキシシラン、トリクロロプロピルシラン、トリエトキシフェニルシラン等も挙げられる。
シランカップリング剤の添加量は、エチレン−酢酸ビニル共重合体の１００質量部に対して、例えば０．２質量部以上１．３質量部以下である。
【００２５】
本発明の組成物には、太陽電池モジュールの封止材として使用した際の耐光性を向上させるために紫外線吸収剤を添加することができる。組成物に添加することのできる紫外線吸収剤としては、２−（５−メチル−２−ヒドロキシフェニル）ベンゾトリアゾール、２−（３−ｔ−ブチル−５−メチル−２−ヒドロキシフェニル）−５−クロロベンゾトリアゾール、２−（４，６−ジフェニル−１，３，５−トリアジン−２−イル）−５−［（ヘキシル）オキシ］−フェノール、２，４−ジヒドロキシベンゾフェノン、２−ヒドロキシ−４−ｎ−オクチルオキシベンゾフェノン等が挙げられる。
紫外線吸収剤の添加量は、エチレン−酢酸ビニル共重合体の１００質量部に対して、例えば０．０１質量部以上１質量部以下である。
【００２６】
本発明の組成物には、シート加工時の熱安定性の向上のために酸化防止剤を添加することができる。酸化防止剤としては特にフェノール系酸化防止剤が好ましく、１，６−ヘキサンジオール−ビス［３−（３，５−ジ−ｔ−ブチル−４−ヒドロキシフェニル）プロピオネート］、ペンタエリスリチル−テトラキス［３−（３，５−ジ−ｔ−ブチル−４−ヒドロキシフェニル）プロピオネート］、トリス（２，４−ジ−ｔ−ブチルフェニル）フォスファイト、２，４−ビス−（ｎ−オクチルチオ）−６−（４−ヒドロキシ−３，５−ジ−ｔ−ブチルアニリノ）−１，３，５−トリアジン等が挙げられる。
酸化防止剤の添加量は、エチレン−酢酸ビニル共重合体の１００質量部に対して、好ましくは０．０１質量部以上１質量部以下である。
【００２７】
（組成物の調整とシートへの加工）
上記エチレン−酢酸ビニル共重合体、水酸基及び炭酸根を有するハイドロタルサイト類と、ヒンダードアミン系光安定剤と、有機過酸化物、フェノール系酸化防止剤そのほかの添加剤を混合し、混錬機などで混錬して組成物を調整する。
こうして得られた組成物を加熱溶融して、Ｔダイ法またはカレンダー法により成膜してシート状に成形する。成膜工程において、熱溶融した状態の組成物（樹脂）を、表面に凹凸パターンを備えた金属あるいはゴム製のロールに押し当てることで、シート状となった樹脂の表面に当該ロールが備えている凹凸パターンを転写し、エンボス加工を施すことができる。
【００２８】
（太陽電池モジュール）
図１（ｂ）は本発明の太陽電池モジュール１００の構成を模式的に示した断面図である。太陽電池モジュール１００は、表面保護部材１０２、封止材１０４、光電変換セル１０６、裏面保護部材１０８で構成されている。光電変換セル１０６には、図示していない配線が設けられており、光電変換セル１０６、配線共に封止材１０４で封止されている。
【００２９】
太陽電池モジュール１００の製造は、表面保護部材１０２、第１封止材シート１０４１、光電変換セル１０６、第２封止材シート１０４２、裏面保護部材１０８の順序で構成部材を積層し（図１（ａ））、これを真空ラミネーターに入れる。真空中で１５０℃に加熱しながら脱気して各層の間の気体を取り除いた後、そのまま加熱しながら真空中で例えば１気圧の荷重をかけ、第１封止材シート及び第２封止材シートを架橋硬化させて接着一体化した封止材１０４とする（図１（ｂ））。このようにして得られた太陽電池モジュールは本発明の組成物を用いたシートを封止材シートとして使用しているので、接着性は良好であり、遊離酢酸の発生がなく、臭気の発生はもちろん、長期の使用においても配線が腐食することがない。
【実施例】
【００３０】
＜実施例１＞
以下の材料を単軸混錬機で混錬し、組成物１とした。
ＥＶＡ樹脂
（酢酸ビニル含有量：３０質量％、ＭＦＲ：３０ｇ／１０分）  １００質量部
ヒンダードアミン系光安定剤
（チバ・ジャパン社製ＴＩＮＵＶＩＮ  ７７０、融点８５℃）  ０．２質量部
有機過酸化物（架橋剤）
（２，５−ジメチル−２，５−ジ（ｔ−ブチルパーオキシ）ヘキサン）
（１時間半減期温度１１９．３℃）  ０．５質量部
架橋助剤（トリアリルイソシアヌレート）  ０．５質量部
シランカップリング剤
（γ−メタクリロキシプロピルトリメトキシシラン）  ０．５質量部
紫外線吸収剤
（２−ヒドロキシ−４−ｎ−オクチルオキシベンゾフェノン）  ０．１質量部
フェノール系酸化防止剤
（トリス（２，４−ジ−ｔ−ブチルフェニル）フォスファイト）  ０．１質量部
水酸基及び炭酸根を有するハイドロタルサイト類
（Ｍｇ６Ａｌ２（ＣＯ３）（ＯＨ）１６・４Ｈ２Ｏ、粒径４０ｎｍ）  ０．３質量部
【００３１】
組成物１を１１０℃で押出成形機により厚み４００μｍのシート状に加工した。このＥＶＡシートをテフロン（登録商標）シートで挟み込み、１５０℃１０分間熱プレスしてＥＶＡを架橋・硬化し評価用サンプル１を作製した。
【００３２】
＜実施例２＞
実施例１の組成物１において、水酸基及び炭酸根を有するハイドロタルサイト類の添加量を２質量部としたほかは同様にして組成物２を調整した。この組成物２を用いて、実施例１と同様にして評価用サンプル２を作成した。
＜実施例３＞
実施例１の組成物１において、水酸基及び炭酸根を有するハイドロタルサイト類の添加量を０．６質量部としたほかは同様にして組成物３を調整した。この組成物３を用いて、実施例１と同様にして評価用サンプル３を作成した。
＜実施例４＞
実施例１の組成物１において、水酸基及び炭酸根を有するハイドロタルサイト類の添加量を０．１質量部としたほかは同様にして組成物４を調整した。この組成物４を用いて、実施例１と同様にして評価用サンプル４を作成した。
＜実施例５＞
実施例１の組成物１において、水酸基及び炭酸根を有するハイドロタルサイト類の添加量を０．０５質量部としたほかは同様にして組成物６を調整した。この組成物６を用いて、実施例１と同様にして評価用サンプル６を作成した。
【００３３】
＜実施例６＞
実施例１の組成物１において、ヒンダードアミン系光安定剤（チバ・ジャパン社製ＴＩＮＵＶＩＮ  ７７０）の添加量を１．５質量部としたほかは同様にして組成物６を調整した。この組成物６を用いて、実施例１と同様にして評価用サンプル６を作成した。
＜実施例７＞
実施例１の組成物１において、ヒンダードアミン系光安定剤（チバ・ジャパン社製ＴＩＮＵＶＩＮ  ７７０）の添加量を０．０１質量部としたほかは同様にして組成物７を調整した。この組成物７を用いて、実施例１と同様にして評価用サンプル７を作成した。
【００３４】
＜比較例１＞
実施例１の組成物１において、ヒンダードアミン系光安定剤（チバ・ジャパン社製ＴＩＮＵＶＩＮ  ７７０）を添加しなかった他は同様にして組成物８を調整した。この組成物８を用いて、実施例１と同様にして評価用サンプル８を作成した。
＜比較例２＞
実施例１の組成物１において、水酸基及び炭酸根を有するハイドロタルサイト類を添加しなかったほかは同様にして組成物９を調整した。この組成物９を用いて、実施例１と同様にして評価用サンプル９を作成した。
【００３５】
＜酢酸含有量の測定＞
実施例１〜７及び比較例１、２で得られた評価用サンプル１〜９をイオンクロマトグラフィーにかけ、評価用サンプル中に含まれる酢酸の定量を行い、酢酸含有量（ｐｐｍ）とした。７０ｐｐｍ以下の場合は遊離酢酸の抑制が十分であるとみなし「丸印」、７０ｐｐｍより大きく、１００ｐｐｍ以下の場合は「三角印」、１００ｐｐｍを超える場合は酢酸の遊離が抑えられていないとみなし「バツ印」とした。
【００３６】
＜接着強度＞
実施例１〜７及び比較例１、２で得られた組成物１〜９について、シート状への加工後、表面保護部材及び裏面保護部材で挟み込んで１気圧で加熱しながら１５０℃で１０分間キュアし、擬似モジュール１〜９を作成した。表面保護部材としては白板ガラス（３ｍｍ厚）を、裏面保護部材としてはフッ化ビニルポリマー（３８μｍ厚）を用いた。
表面保護部材と封止材シート界面にカッターナイフで剥離きっかけとして切り込みを入れ、９０度剥離試験（ＪＩＳＫ６８５４−１に準拠）にて表面保護部材／封止材間の接着強度の測定を行った。
表面及び裏面保護部材／封止材間の接着強度として、３０Ｎ／１５ｍｍ以上の場合は接着強度が十分であるとみなし「丸印」、３０Ｎ／１５ｍｍに満たず、１０Ｎ／１５ｍｍ以上の場合は「三角印」、１０Ｎ／１５ｍｍに満たない場合は接着強度が不十分であるとみなし「バツ印」とした。
【００３７】
＜耐久性＞
実施例１〜７及び比較例１、２で得られた評価用サンプル１〜９について、８５℃、８５％ＲＨの恒温恒湿試験を１０００時間行った。試験後の評価用サンプル１〜９をイオンクロマトグラフィーにかけ、評価用サンプル中に含まれる酢酸の定量を行い、酢酸含有量（ｐｐｍ）とした。
また、恒温恒湿試験後の評価用サンプル１〜９についても上記同様に９０度剥離試験にて接着強度の測定を行った。
【００３８】
実施例１〜７及び比較例１、２で調整した組成物１〜９について、その水酸基及び炭酸根を有するハイドロタルサイト類（ハイドロタルサイトとする）とヒンダードアミン系光安定剤（ヒンダードアミンとする）の添加量（質量部）（ＥＶＡ１００質量部に対する）を表１に示す。また、評価用サンプル及び擬似モジュールについて、製造直後と恒温恒湿試験後の酢酸含有量（ｐｐｍ）の測定結果及び接着強度の評価結果を表１に示す。
【００３９】
【表１】
2011216829.tif 000003
【００４０】
以上の結果から、エチレン−酢酸ビニル共重合体に、水酸基及び炭酸根を有するハイドロタルサイト類と、ヒンダードアミン系光安定剤と、有機過酸化物とを含む組成物から成膜したシートでは、太陽電池モジュールの封止材として使用した際に、製造直後の遊離酢酸量及び接着強度が良好であり、恒温恒湿試験後においても遊離酢酸の発生を抑えていることが分かった。従って、屋外での長期使用後においても、配線等が腐食することなく、良好な発電効率を維持できることがわかる。
さらに、水酸基及び炭酸根を有するハイドロタルサイト類とヒンダードアミン系光安定剤の添加量と特定の範囲とした実施例１、３、４、７においては、製造後及び恒温恒湿試験後の遊離酢酸量がより少なく、接着強度も良好であることが分かった。
【符号の説明】
【００４１】
１００  太陽電池モジュール
１０２  表面保護部材
１０４  封止材
１０４１  第１封止材シート
１０４２  第２封止材シート
１０６  光電変換セル
１０８  裏面保護部材
【図１】
2011216829.tif 000004